(57)【要約】  ポケットを一定の深さまで形成しても成形不良が発生しない、十分に成形性を与えるブリスターパック用積層体を提供することを目的とする。  本発明のブリスターパック用積層体は、基材層、アルミニウム層、吸湿層、及び成形補助層をこの順で含み、  前記成形補助層の前記吸湿層とは反対の面は、ＩＳＯ８２９５に準拠して測定した場合に、超高分子量ポリエチレンとの静摩擦係数が０．３６未満であり、かつ  前記成形補助層は、ＪＩＳ Ｋ７１２７に準拠して引張り試験を行った場合に、５０％延伸させるために必要な力が、ＭＤ方向及びＴＤ方向の両方で１６０．７ＭＰａ未満であるフィルム又はシートである。
2015194644.tif 000002
【特許請求の範囲】
【請求項１】
基材層、アルミニウム層、吸湿層、及び成形補助層をこの順で含み、
前記成形補助層の前記吸湿層とは反対の面は、ＩＳＯ８２９５に準拠して測定した場合に、超高分子量ポリエチレンとの静摩擦係数が０．３６未満であり、かつ
前記成形補助層は、ＪＩＳ  Ｋ７１２７に準拠して引張り試験を行った場合に、５０％延伸させるために必要な力が、ＭＤ方向及びＴＤ方向の両方で１６０．７ＭＰａ未満であるフィルム又はシートである、
ブリスターパック用積層体。
【請求項２】
前記成形補助層の前記吸湿層とは反対の面は、ＩＳＯ８２９５に準拠して測定した場合に、超高分子量ポリエチレンとの動摩擦係数が０．３６未満である、請求項１に記載のブリスターパック用積層体。
【請求項３】
ＩＳＯ５２７−１に準拠して測定した場合に、前記成形補助層の引張弾性率が、ＭＤ方向及びＴＤ方向の両方で１６８ＭＰａ超、１７７８ＭＰａ未満である、請求項１又は２に記載のブリスターパック用積層体。
【請求項４】
前記成形補助層が、無延伸ポリプロピレン樹脂又はポリ塩化ビニル樹脂を含む、請求項１〜３のいずれか一項に記載のブリスターパック用積層体。
【請求項５】
前記静摩擦係数が、０．３０以下であり、かつＪＩＳ  Ｋ７１２７に準拠して引張試験を行った場合に、前記５０％延伸させるために必要な力が、１２０ＭＰａ以下である、請求項１〜４のいずれか一項に記載のブリスターパック用積層体。
【請求項６】
前記静摩擦係数が、０．２４以下であり、かつＪＩＳ  Ｋ７１２７に準拠して引張試験を行った場合に、前記５０％延伸させるために必要な力が、７０ＭＰａ以下である、請求項５に記載のブリスターパック用積層体。
【請求項７】
前記吸湿層が、前記基材層側の外スキン層、吸湿剤及びバインダー樹脂を有する中間層、並びに内スキン層をこの順で含む、請求項１〜６のいずれか一項に記載のブリスターパック用積層体。
【請求項８】
前記吸湿層の前記外スキン層及び内スキン層が、ポリエチレン系樹脂、ポリプロピレン系樹脂、飽和又は不飽和ポリエステル、ポリ塩化ビニル、ポリスチレン、及びこれらの誘導体、並びにこれらの混合物からなる群よりそれぞれ選択される樹脂を含む、請求項７に記載のブリスターパック用積層体。
【請求項９】
前記基材層が、ポリエチレン系樹脂、ポリプロピレン系樹脂、ポリ塩化ビニル、ポリ塩化ビニリデン、ポリクロロトリフルオロエチレン、ポリテトラフルオロエチレン、飽和又は不飽和ポリエステル、ポリアミド及びこれらの混合物からなる群より選択される樹脂を含む、請求項１〜８のいずれか一項に記載のブリスターパック用積層体。
【請求項１０】
補強層を、前記アルミニウム層と前記吸湿層との間にさらに含む、請求項１〜９のいずれか一項に記載のブリスターパック用積層体。
【請求項１１】
前記補強層が、ポリ塩化ビニル、飽和又は不飽和ポリエステル、ポリアミド及びこれらの混合物からなる群より選択される樹脂を含む、請求項１０に記載のブリスターパック用積層体。
【請求項１２】
請求項１〜１１のいずれか一項に記載の積層体、並びに前記アルミニウム層とは別のアルミニウム層及び樹脂層を有する蓋材を含み、前記積層体と前記蓋材とが少なくとも部分的に接着しており、かつ前記積層体にポケット部が形成されて前記積層体と前記蓋材との間に医薬品製剤が収納可能になっている、ブリスターパック。
【請求項１３】
請求項１２に記載のブリスターパックと、前記ポケット部に収納された医薬品製剤とを有するブリスターパック包装体。
【請求項１４】
ブリスターパック用積層体及び蓋材を含み、前記積層体と前記蓋材とが少なくとも部分的に接着しており、かつ前記積層体にポケット部が形成されて前記積層体と前記蓋材との間に医薬品製剤が収納可能になっているブリスターパックであって、
前記積層体は、下記の層をこの順番で含み：
ポリアミドからなる基材層；
アルミニウム層；
ポリエチレン系樹脂からなる外スキン層；
ゼオライト及びポリエチレン系樹脂からなるバインダー樹脂を含む中間層；
ポリエチレン系樹脂からなる内スキン層；並びに
ポリ塩化ビニル樹脂を含む成形補助層、
前記蓋材は、前記成形補助層側のポリ塩化ビニル樹脂層、及び前記アルミニウム層とは別のアルミニウム層を含み、
ＩＳＯ８２９５に準拠して測定した場合に、前記成形補助層の前記吸湿層とは反対の面と超高分子量ポリエチレンとの静摩擦係数が０．２４以下であり、かつ
ＪＩＳ  Ｋ７１２７に準拠して引張り試験を行った場合に、前記成形補助層を５０％延伸させるために必要な荷重が、ＭＤ方向及びＴＤ方向の両方で７０．０ＭＰａ以下である、
ブリスターパック。
【発明の詳細な説明】
【技術分野】
【０００１】
本発明は、ブリスターパック用積層体、及びその積層体を用いたブリスターパックに関する。特に、本発明は、大きな医薬品製剤を包装するために深さのあるポケット部を形成しても成形不良を発生させないブリスターパック用積層体、及びその積層体を用いたブリスターパックに関する。
【背景技術】
【０００２】
粉状の医薬品製剤は、薄手の紙袋又はフィルム製袋等に封入されるが、錠剤又はカプセル剤等の医薬品製剤は、ＰＴＰ（プレススルーパック）と呼ばれるブリスターパックに封入される。ブリスターパックに封入されている医薬品製剤を指で押し込むことによって、アルミニウム等を含む蓋材を破り、そして医薬品製剤を取り出すことができる。【０００３】
医薬品製剤は水分を吸収することにより、高湿度条件下において、薬効成分が変質することがある。そのため、従来は、ブリスターパックを封入する外装袋内にシリカゲル等の乾燥剤が封入されていた。しかし、外装袋内に乾燥剤が投入される作業は手間がかかり、またこれが誤飲又は誤食される恐れもあった。また、外装袋の開封後は、ブリスターパック内を低湿度に保つことができず、医薬品製剤が変質する等の問題もあった。【０００４】
それに対し、特許文献１は、ブリスターパックの内部に吸着剤を有する吸着層を形成することによって、医薬品製剤の長期安定性を向上させる技術を開示している。ここではまず、バリア層である基材と吸着層との積層体に、ドーム状のポケット部分を形成する。そして、そのポケット部分に医薬品製剤を入れて、これを蓋材で封止している。この技術によれば、外装袋に乾燥剤等を同梱しなくても、乾燥状態の維持が可能になると考えられる。【０００５】
また、医薬品製剤に含まれる薬効成分の中には、紫外線等により変質するものもあり、包装容器が透明であると、薬効成分が劣化するおそれがある。これに対して、例えば特許文献２は、ブリスターパックの裏側の蓋材だけではなく、表側のブリスターパック用積層体にもアルミニウム層を形成する技術、いわゆるアルミブリスター包装を開示している。この技術によれば、ブリスターパックの内部にアルミニウム層を形成するので医薬品製剤は視認できないが、バリア性をさらに高めることができる。【０００６】
上記の２つの技術を単純に組み合わせた態様では、ブリスターパック用積層体にドーム状のポケットを成形する際に、ドームの天井部分が破れたり、裾の部分又は肩の部分に亀裂が発生したりする成形上の問題が発生するが、特許文献３はこれに対処するために、特定のポリマーを用いた補強層を、アルミニウム層と吸湿層との間に挿入している。この態様では、成形性にかなりの改善があるものの、成形機の型又は成形深さによっては、ポケットの肩の部分が裂けたり、ピンホールが発生したりすることがあった。
【先行技術文献】
【特許文献】
【０００７】
【特許文献１】国際公開第２００６／１１５２６４号
【特許文献２】特開２００４−５８５１５号公報
【特許文献３】国際公開第２０１２／０２９８９９号
【発明の概要】
【発明が解決しようとする課題】
【０００８】
そこで、本発明は、ポケットを一定の深さまで形成しても成形不良が発生しにくい、ブリスターパックに十分な成形性を与えるブリスターパック用積層体、及びその積層体を用いたブリスターパックを提供することを目的とする。
【課題を解決するための手段】
【０００９】
本発明者らは、以下の手段により、上記課題を解決できることを見出した。
［１］  基材層、アルミニウム層、吸湿層、及び成形補助層をこの順で含み、
前記成形補助層の前記吸湿層とは反対の面は、ＩＳＯ８２９５に準拠して測定した場合に、超高分子量ポリエチレンとの静摩擦係数が０．３６未満であり、かつ
前記成形補助層は、ＪＩＳ  Ｋ７１２７に準拠して引張り試験を行った場合に、５０％延伸させるために必要な力が、ＭＤ方向及びＴＤ方向の両方で１６０．７ＭＰａ未満であるフィルム又はシートである、
ブリスターパック用積層体。
［２］  前記成形補助層の前記吸湿層とは反対の面は、ＩＳＯ８２９５に準拠して測定した場合に、超高分子量ポリエチレンとの動摩擦係数が０．３６未満である、［１］に記載のブリスターパック用積層体。
［３］  ＩＳＯ５２７−１に準拠して測定した場合に、前記成形補助層の引張弾性率が、ＭＤ方向及びＴＤ方向の両方で１６８ＭＰａ超、１７７８ＭＰａ未満である、［１］又は［２］に記載のブリスターパック用積層体。
［４］  前記成形補助層が、無延伸ポリプロピレン樹脂又はポリ塩化ビニル樹脂を含む、［１］〜［３］のいずれか一項に記載のブリスターパック用積層体。
［５］  前記静摩擦係数が、０．３０以下であり、かつＪＩＳ  Ｋ７１２７に準拠して引張試験を行った場合に、前記５０％延伸させるために必要な力が、１２０ＭＰａ以下である、［１］〜［４］のいずれか一項に記載のブリスターパック用積層体。
［６］  前記静摩擦係数が、０．２４以下であり、かつＪＩＳ  Ｋ７１２７に準拠して引張試験を行った場合に、前記５０％延伸させるために必要な力が、７０ＭＰａ以下である、［５］に記載のブリスターパック用積層体。
［７］  前記吸湿層が、前記基材層側の外スキン層、吸湿剤及びバインダー樹脂を有する中間層、並びに内スキン層をこの順で含む、［１］〜［６］のいずれか一項に記載のブリスターパック用積層体。
［８］  前記吸湿層の前記外スキン層及び内スキン層が、ポリエチレン系樹脂、ポリプロピレン系樹脂、飽和又は不飽和ポリエステル、ポリ塩化ビニル、ポリスチレン、及びこれらの誘導体、並びにこれらの混合物からなる群よりそれぞれ選択される樹脂を含む、［７］に記載のブリスターパック用積層体。
［９］  前記基材層が、ポリエチレン系樹脂、ポリプロピレン系樹脂、ポリ塩化ビニル、ポリ塩化ビニリデン、ポリクロロトリフルオロエチレン、ポリテトラフルオロエチレン、飽和又は不飽和ポリエステル、ポリアミド及びこれらの混合物からなる群より選択される樹脂を含む、［１］〜［８］のいずれか一項に記載のブリスターパック用積層体。
［１０］  補強層を、前記アルミニウム層と前記吸湿層との間にさらに含む、［１］〜［９］のいずれか一項に記載のブリスターパック用積層体。
［１１］  前記補強層が、ポリ塩化ビニル、飽和又は不飽和ポリエステル、ポリアミド及びこれらの混合物からなる群より選択される樹脂を含む、［１０］に記載のブリスターパック用積層体。
［１２］  ［１］〜［１１］のいずれか一項に記載の積層体、並びに前記アルミニウム層とは別のアルミニウム層及び樹脂層を有する蓋材を含み、前記積層体と前記蓋材とが少なくとも部分的に接着しており、かつ前記積層体にポケット部が形成されて前記積層体と前記蓋材との間に医薬品製剤が収納可能になっている、ブリスターパック。
［１３］  ［１２］に記載のブリスターパックと、前記ポケット部に収納された医薬品製剤とを有するブリスターパック包装体。
［１４］  ブリスターパック用積層体及び蓋材を含み、前記積層体と前記蓋材とが少なくとも部分的に接着しており、かつ前記積層体にポケット部が形成されて前記積層体と前記蓋材との間に医薬品製剤が収納可能になっているブリスターパックであって、
前記積層体は、下記の層をこの順番で含み：
ポリアミドからなる基材層；
アルミニウム層；
ポリエチレン系樹脂からなる外スキン層；
ゼオライト及びポリエチレン系樹脂からなるバインダー樹脂を含む中間層；
ポリエチレン系樹脂からなる内スキン層；並びに
ポリ塩化ビニル樹脂を含む成形補助層、
前記蓋材は、前記成形補助層側のポリ塩化ビニル樹脂層、及び前記アルミニウム層とは別のアルミニウム層を含み、
ＩＳＯ８２９５に準拠して測定した場合に、前記成形補助層の前記吸湿層とは反対の面と超高分子量ポリエチレンとの静摩擦係数が０．２４以下であり、かつ
ＪＩＳ  Ｋ７１２７に準拠して引張り試験を行った場合に、前記成形補助層を５０％延伸させるために必要な荷重が、ＭＤ方向及びＴＤ方向の両方で７０．０ＭＰａ以下である、
ブリスターパック。
【発明の効果】
【００１０】
本発明によれば、深さのあるポケットを有する吸湿層付きブリスターパックを、成形不良の発生を最小限にして生産することができる。このようなブリスターパックを用いることによって、比較的大きな医薬品製剤を長期間安定（変質を抑制）した状態で保管することができる。
【図面の簡単な説明】
【００１１】
【図１】吸湿層付きのブリスターパックの概略図である。
【図２】本発明のブリスターパックの層構造の概略図である。
【発明を実施するための形態】
【００１２】
＜ブリスターパック用積層体＞
本発明のブリスターパック用積層体は、基材層、アルミニウム層、吸湿層、及び成形補助層をこの順で含む。アルミニウム層と吸湿層との間に補強層を有してもよい。また、基材層、アルミニウム層、補強層、及び吸湿層のいずれか二層の間、並びに吸湿層と成形補助層の間に、接着層を有してもよい。例えば、図１に示すように、本発明のブリスターパック用積層体１０は、基材層２、アルミニウム層３、吸湿層４、及び成形補助層５を有する。
【００１３】
基材層、アルミニウム層、補強層、吸湿層、及び成形補助層の少なくとも二層を貼り合せる方法としては、ドライラミネーション法、サンドラミネート法、及び押出しラミネート法等が挙げられる。ドライラミネーション法は、接着剤を塗布し乾燥させた後、加圧し、接着剤を硬化させて貼り合せる方法である。また押出しラミネート法は、押出機で溶融させた接着用樹脂を押出し貼り合せる方法である。またサンドラミネーション法は、基材と、貼り合せる側のフィルムとの間に、溶融した接着用樹脂を押出し貼り合せる方法である。
【００１４】
ブリスターパック用積層体には、医薬品製剤等を入れるためのポケット部が形成される。ポケット部を成形する際の成形方法としては、平板式空圧成形法、プラグアシスト圧空成形法、ドラム式真空成型法、プラグ成形法等が挙げられる。この中でも、粘度平均分子量１００万以上の超高分子量ポリエチレン樹脂の先端部が丸い円柱状の棒（プラグ材）を用いたプラグ成形法が、ポケットを形成するためには好ましい。しかし、この方法において深いポケットを形成しようとすると、ドーム状のポケット部の肩の部分又はすその部分に亀裂が発生したり、ドームの天井部分に凹みが生じたり、しわが生じたりするといった成形不良が発生することがある。
【００１５】
本発明者らは、プラグ材とプラグ材が接触する積層体の表面層の摩擦が大きい場合には、ポケット部を成形する際に、ブリスターパック用積層体に高い確率で亀裂が発生することを見出した。すなわち、プラグ材と表面層との摩擦が大きい場合、プラグ材と表面層との接触部分のみが大きく引き伸ばされ、その箇所で積層体に大きな引っ張り応力が発生し、亀裂が発生すると考えられる。
【００１６】
そこで本発明者らは、ブリスターパック用積層体のプラグ材と接触する側の表面層として、プラグ材との摩擦を小さくする成形補助層を新たに設けることによって、プラグ材を積層体に押し込めた際に、押し込み面全体にできるだけ均一にひずみを与えるようにした。また、本発明者らは、この成形補助層が適度な弾性を有している場合には、上記の成形不良がさらに発生しにくくなることを見出し、上記の本発明に至った。
【００１７】
（成形補助層）
（成形補助層−静摩擦係数）
成形補助層は、少なくともその吸湿層と接する表面とは反対の面で、ＩＳＯ８２９５に準拠して測定した場合に、超高分子量ポリエチレンとの静摩擦係数（μＳ）が０．３６未満となる。ここで、超高分子量ポリエチレンとは、ＪＩＳ  Ｋ７３６７−３：１９９９に基づいて測定した粘度平均分子量が１００万以上のポリエチレンであり、特に粘度平均分子量５５０万の超高分子量ポリエチレン樹脂（製品名：ニューライト（商標）ＮＬ−Ｗ、作新工業株式会社製）である。これは、ブリスターパックのポケット部分を成形する際に用いるプラグ材に通常用いられる超高分子量ポリエチレンと同じとするためである。静摩擦係数が小さい場合には、ポケット部成形時にプラグ材と成形補助層との滑りが良くなり、プラグ材と成形補助層との接触部分の局所的なひずみが発生しにくくなる。上記の静摩擦係数は、好ましくは０．３０以下であり、より好ましくは０．２７以下であり、さらに好ましくは０．２４以下であり、最も好ましくは０．２３以下である。
【００１８】
（成形補助層−５０％延伸させるために必要な力）
成形補助層は、ＪＩＳ  Ｋ７１２７に準拠して引張り試験を行った場合に、５０％延伸させるために必要な力が、ＭＤ（Ｍａｃｈｉｎｅ  Ｄｉｒｅｃｔｉｏｎ）方向及びＴＤ（Ｔｒａｖｅｒｓｅ  Ｄｉｒｅｃｔｉｏｎ）方向の両方で１６０．７ＭＰａ未満のフィルム又はシートである。ＭＤ方向とは、フィルムを製造する際のフィルムの機械搬送方向のことであり、ＴＤ方向とは、ＭＤ方向に垂直な方向である。この力は、好ましくは１２０．０ＭＰａ以下であり、１００．０ＭＰａ以下であり、より好ましくは７０．０ＭＰａ以下であり、さらに好ましくは６５．０ＭＰａ以下である。また、好ましくはこの力は、９．２ＭＰａ超、１０．０ＭＰａ以上、又は１４．０ＭＰａ以上である。この場合、「５０％延伸させるために必要な力」とは、５０％延伸させるために必要な荷重を、フィルムに荷重を加えた幅とフィルムの厚みとで除した値である。理論に拘束されないが、５０％延伸させるために必要な力がこのような範囲であれば、ポケット部成形時に積層体に加わる応力が適切な範囲となり、成形不良が発生しなくなったものと考えられる。
【００１９】
なお、成形補助層を有するブリスターパック用積層体に５．７５ｍｍの深さのポケット部を成形すると、成形補助層が引き伸ばされて、層の厚みが約２／３となる場所が発生する。一方で、成形補助層のみでＪＩＳ  Ｋ７１２７に準拠して引張り試験を行った場合に、５０％延伸させると、その厚みが約２／３となる。したがって、５．７５ｍｍの深さのポケット部を成形する際には、成形補助層は、５０％延伸時と同程度に延伸されていると評価することができ、すなわち、上記の５０％延伸させるために必要な力は、５．７５ｍｍの深さのポケット部を成形する際に掛かる力であると評価することができる。
【００２０】
（成形補助層−引張弾性率）
成形補助層は、ＩＳＯ５２７−１に準拠して測定した場合の引張弾性率が、ＭＤ方向及びＴＤ方向の両方で１６８ＭＰａ超１７７８ＭＰａ未満であることが好ましい。このような弾性率の成形補助層は、積層体に適切な弾性を与えて、積層体の成形性を向上させることができる。
【００２１】
（成形補助層−動摩擦係数）
成形補助層は、その少なくともその吸湿層と接する表面とは反対の面で、ＩＳＯ８２９５に準拠して測定した場合に、超高分子量ポリエチレンとの動摩擦係数（μＤ）が０．３６未満となる。ここで、超高分子量ポリエチレンとは、分子量が１００万以上のポリエチレンである。これは、ブリスターパックのポケット部分を成形する際に用いるプラグ材に通常用いられる超高分子量ポリエチレンと同じとするためである。動摩擦係数が小さい場合には、ポケット部成形中にプラグ材と成形補助層との滑りが良くなり、プラグ材と成形補助層との接触部分の局所的なひずみが発生しにくくなる。上記の動摩擦係数は、好ましくは０．３０以下であり、より好ましくは０．２６以下であり、さらに好ましくは０．２２以下、最も好ましくは０．２１以下である。
【００２２】
（成形補助層−その他）
成形補助層は、上記の物性を有するフィルム又はシートであれば、特に材料の種類に限定されないが、このような物性を満たすフィルム又はシートとしては、例えば無延伸ポリプロピレンフィルム及びポリ塩化ビニルシートが挙げられる。
【００２３】
成形補助層の厚みは、適度な成形性及び弾性を得る観点から、５μｍ以上、１０μｍ以上、又は２０μｍ以上であることが好ましく、２００μｍ以下、１００μｍ以下、又は７０μｍ以下であることが好ましい。
【００２４】
（基材層）
基材層に用いられる樹脂としては、ブリスターパック用積層体に適度な成形性を与える樹脂であれば特に制限されない。例えば、ポリエチレン系樹脂、ポリプロピレン系樹脂、ポリ塩化ビニル、ポリ塩化ビニリデン、ポリクロロトリフルオロエチレン、ポリテトラフルオロエチレン、飽和又は不飽和ポリエステル（例えば、ポリエチレンテレフタレート（ＰＥＴ）、ポリブチレンテレフタレート）、及びポリアミド（例えば、ナイロン（登録商標）、ナイロン６、ナイロン６，６、ナイロンＭＸＤ６）、並びにこれらの混合物が挙げられる。好ましくは、外部からの水分の浸入を防ぎ、防湿性に優れているものがよく、特にポリプロピレン系樹脂、ポリアミド及びポリエチレンテレフタレートが挙げられる。
【００２５】
なお、本明細書においてポリエチレン系樹脂とは、ポリマーの主鎖にエチレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、及びこれらの誘導体、並びにこれらの混合物からなる群より選択される。
【００２６】
本明細書においてポリプロピレン系樹脂とは、ポリマーの主鎖にプロピレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００２７】
基材層の厚みは、１０μｍ以上、２０μｍ以上、又は３０μｍ以上が好ましく、また３００μｍ以下、２００μｍ以下、又は１００μｍ以下が好ましい。
【００２８】
（吸湿層）
吸湿層は、吸湿性の機能を有する層であり、この層によって医薬品製剤の長期安定性を向上させることができる。吸湿層は、好ましくは外スキン層、吸湿剤及びバインダー樹脂を含む中間層、並びに内スキン層をこの順で含む。この場合、中間層に含まれる吸湿剤が使用中に脱離することを防止し、また吸湿層を製造しやすくなることから上下のスキン層でサンドイッチして用いられる。ここで、外スキン層は、ブリスターパックの医薬品製剤を入れる側とは反対側（外側）に用いられる層であり、内スキン層は、医薬品製剤を入れる側（内側）に用いられる層である。図１で示されるように、吸湿層４は、本発明のブリスターパック用積層体１０において、基材層２、アルミニウム層３、及び成形補助層５と積層して用いることができる。また例えば、図２で示されるように、吸湿層４は、外スキン層４１、中間層４２、及び内スキン層４３を有する。
【００２９】
外スキン層、中間層、及び内スキン層を含む吸湿層は、インフレーション法によって製造することができる。これは複数の押出機によって同時に複数の樹脂をチューブ状に押出して、この中に空気を送って膨らませて、多層フィルムを製造する方法である。また、吸湿層の中間層をインフレーション法、Ｔダイ法、共押出等の押出成形又は射出成形することによりフィルム状又はシート状に形成し、外スキン層及び内スキン層を、公知の方法でフィルム化した後に、中間層を挟んでラミネートすることによって、吸湿層を製造することもできる。
【００３０】
内スキン層及び外スキン層を構成する樹脂としては、ポリエチレン系樹脂、ポリプロピレン系樹脂、飽和又は不飽和ポリエステル、ポリ塩化ビニル（ＰＶＣ）、ポリスチレン、及びこれらの誘導体、並びにこれらの混合物が挙げられる。好ましくは、内スキン層及び外スキン層は、中間層と同じ樹脂、特にＬＤＰＥ、ＬＬＤＰＥ、ＨＤＰＥ、ランダムＰＰ、ブロックＰＰ、及び／又はＰＶＣを含み、それにより中間層との接着性を高める。
【００３１】
内スキン層及び外スキン層の厚みは、適度な成形性及び弾性を得る観点から、５μｍ以上、１０μｍ以上、又は２０μｍ以上であることが好ましく、１００μｍ以下、７０μｍ以下、５０μｍ以下、又は４０μｍ以下であることが好ましい。
【００３２】
中間層は、バインダー樹脂に吸湿剤が分散されている。中間層は、ブリスターパック内の水分を吸湿する層として機能する。
【００３３】
中間層の吸湿剤としては、ゼオライトを用いることができる。ゼオライトは、低湿度領域でも高い吸湿性を得ることができ、ブリスターパック内部にわずかに含まれる湿分をも吸湿することができる。
【００３４】
ゼオライトとしては、天然ゼオライト、人工ゼオライト、合成ゼオライト等を使用することができる。ゼオライトは、分子の大きさの違いによって物質を分離するのに用いられる多孔質の粒状物質であり、均一な細孔をもつ構造であって、細孔の空洞に入る小さな分子を吸収して一種の篩の作用を有するため、水（蒸気、水蒸気）を吸収することができる。合成ゼオライトの一例としてはモレキュラーシーブがあり、この中でも特に細孔（吸収口）径が０．３ｎｍ〜１ｎｍのモレキュラーシーブを使用することができる。通常、細孔径が０．３ｎｍ、０．４ｎｍ、０．５ｎｍ、１ｎｍのモレキュラーシーブを、それぞれモレキュラーシーブ３Ａ、モレキュラーシーブ４Ａ、モレキュラーシーブ５Ａ、モレキュラーシーブ１３Ｘと称する。細孔径は、Ｘ線回折法による構造解析で確認することができる。モレキュラーシーブの平均粒子径（レーザー回折・散乱法によって求めた粒度分布における積算値５０％での粒径）は、例えば１０μｍ前後のものが用いられる。本発明では、内容物の性質等に合わせて、これらのゼオライトを適宜使い分けることができる。
【００３５】
吸湿剤は、吸湿能力の観点から、中間層の重量に対して、５重量％以上、１０重量％以上、２０重量％以上、３０重量％以上、４０重量％以上、又は５０重量％以上の範囲で中間層に含まれることができ、またバインダー樹脂への分散性及び成形性の観点から９０重量％以下、８０重量％以下、７０重量％以下、又は６０重量％以下の範囲で中間層に含まれることができる。
【００３６】
中間層に用いることができるバインダー樹脂としては、ポリエチレン系樹脂、ポリプロピレン系樹脂、飽和又は不飽和ポリエステル、アイオノマー、ポリ塩化ビニル（ＰＶＣ）、ポリスチレン、及びこれらの誘導体、並びにこれらの混合物が挙げられる。
【００３７】
中間層の厚みは、吸湿能力、成形性、及び弾性の観点から、２０μｍ以上、３０μｍ以上、又は４０μｍ以上であることが好ましく、５００μｍ以下、３００μｍ以下、２００μｍ以下、１５０μｍ以下、又は１００μｍ以下であることが好ましい。
【００３８】
（アルミニウム層）
アルミニウム層は、バリア性を付与するために用いられる。これは、純アルミニウム系のアルミニウム箔であってもよく、アルミニウム合金系のアルミニウム箔であってもよい。ブリスターパック用積層体に適切な成形性及び弾性を与えるために、アルミニウム層の厚みは、好ましくは７μｍ以上、１０μｍ以上、又は２０μｍ以上であり、また６０μｍ以下、５０μｍ以下、又は４０μｍ以下である。
【００３９】
（補強層）
補強層は、ブリスターパック用積層体の成形性を向上させるために用いられる。これは、ポリ塩化ビニル、飽和又は不飽和ポリエステル（例えば、ポリエチレンテレフタレート、ポリブチレンテレフタレート）、ポリアミド及びこれらの混合物から構成されていてもよい。補強層の厚みは、好ましくは１０μｍ以上、１５μｍ以上、又は２５μｍ以上であり、また６０μｍ以下、又は５０μｍ以下である。本発明において補強層は、上記の特許文献３に記載のような補強層を用いることができる。
【００４０】
（接着層）
本発明のブリスターパック用積層体は、基材層、アルミニウム層、補強層、及び吸湿層のいずれか二層の間に、接着層を有してもよい。この接着層に用いてもよい接着剤としては、ウレタン系接着剤、オレフィン系樹脂接着剤、ブチルゴム系接着剤、アクリル樹脂系接着剤、ポリエステル樹脂系接着剤、エポキシ樹脂系接着剤、シリコーン樹脂系接着剤等が挙げられる。
【００４１】
＜ブリスターパック、及びブリスターパック包装体＞
本発明のブリスターパックは、上記のブリスターパック用積層体、及び蓋材を有する。蓋材は、積層体と少なくとも部分的に接着し、特に成形補助層と接着する。ブリスターパック用積層体に、医薬品製剤を収納するためのポケット部の成形をした後に医薬品製剤をポケット部に収容し、蓋材を接着させて、ブリスターパックのポケット部に医薬品製剤を収納したブリスターパック包装体を作製することができる。
【００４２】
（蓋材）
蓋材は、樹脂層を含み、さらに上記のブリスターパック用積層体に含まれるアルミニウム層とは別のアルミニウム層を含む。ここで、「別のアルミニウム層」とは、同一の材質及び厚みであってもよく、すなわち同一のアルミニウム層が、ブリスターパック用積層体と蓋材とにそれぞれ存在していてもよいことを意味している。その樹脂層の樹脂は、ポリプロピレン系樹脂、ポリ塩化ビニル、エチレンビニルアセテート共重合体、及びこれらの混合物からなる群より選択される。好ましくは、蓋材は、アルミニウム層に樹脂層がコーティングされた形態である。好ましくは、蓋材の樹脂層と、ブリスターパック用積層体の接着する層（成形補助層）とは、接着性を高める観点から、同じ樹脂を含む。
【００４３】
図１は、吸湿層付きのブリスターパック包装体１の概略図である。ここでは、順に基材層２、アルミニウム層３、吸湿層４、及び成形補助層５が積層してなるブリスターパック用積層体１０に、蓋材６が接着されており、積層体１０に形成されたドーム状のポケット部に、医薬品製剤１００が内包されている。図示していないが、ドライラミネーション法によって積層させた場合、基材層とアルミニウム層との間、アルミニウム層と吸湿層との間、吸湿層と成形補助層の間には、接着剤層が存在する。
【００４４】
図２は、本発明のブリスターパックの層構造の概略図である。この図においては、ブリスターパックの、ポケット部が形成されていない端部を示しており、順に、基材層２、アルミニウム層３、吸湿層４、及び成形補助層５が積層されてなるブリスターパック用積層体１０に、蓋材６が接着されている。吸湿層４は、外スキン層４１、中間層４２、及び内スキン層４３から構成され、また蓋材６は、樹脂層６１及びアルミニウム層６２から構成される。積層体１０には、医薬品製剤を収容するためのポケット部が形成される。
【実施例】
【００４５】
＜サンプル作成＞
実施例１〜６及び比較例１〜８のブリスターパック用積層体を、以下の表１の構成で、成形補助層のみを変更して作製した。また、比較例９の積層体として、成形補助層がない以外は、表１の構成の積層体を作製した。さらに、比較例１０の積層体として、成形補助層はないが、吸湿層とアルミニウム層の間に補強層がある構成の積層体を作製した。比較例１０の積層体は、６０μｍの厚さのポリ塩化ビニル樹脂シート（ビニホイルＣ−４５５、三菱樹脂株式会社）を補強層として有している以外は、比較例９と同じである。実施例６では、実施例４の積層体に、補強層として１２μｍの厚さのポリエチレンテレフタレートフィルムを追加している。【００４６】
【表１】
2015194644.tif 000003
【００４７】
吸湿層については、内外スキン層としてＬＬＤＰＥを用いた。中間層としては、ＬＤＰＥと吸湿剤であるゼオライトを混錬押出機に入れ、樹脂を加熱溶融しながら混練した後、これをペレット状に押し出して冷却することによって、混合ペレットを材料に得た。そして、インフレーション成形法による共押出成形で吸湿層となるフィルムを成膜した。インフレーション成形は、樹脂温度１７０℃、引取速度１３ｍ／ｍｉｎで、三層インフレーション成形機（３ＳＯＩＢ、株式会社プラコー）により行った。【００４８】
基材層、アルミニウム層、吸湿層、及び成形補助層は、貼り合わせる面にワイヤーバーを用いて接着剤を塗布し、溶剤を乾燥させた後に圧着ローラーで圧をかけながらラミネートした。その際には、接着剤として、主剤（Ａ１１４３）、硬化剤（Ａ１２）、及び酢酸エチルを、それぞれ９：１：１０の重量比で含むウレタン系接着剤（タケラック（商標）及びタケネート（商標）、三井化学株式会社）を用いた。接着層の厚みは３μｍとした。【００４９】
＜評価１：すべり性試験＞
各例の成形補助層のすべり性（動摩擦係数及び静摩擦係数）を、ＩＳＯ８２９５に準拠して測定した。摩擦測定機（ＴＲ−２、株式会社東洋精機製作所）を用いて測定した。測定速度は１００ｍｍ／ｍｉｎ、滑り片は２００ｇ（４０ｃｍ２）を用い、対サンプルは成形プラグと同じ材質の超高分子量ポリエチレンフィルム（粘度平均分子量５５０万、製品名：ニューライトフィルムＮＬ−Ｗ  作新工業株式会社）を使用した。各例の成形補助層の動摩擦係数及び静摩擦係数の結果を表２に示す。【００５０】
＜評価２：引張り試験＞
各例の成形補助層のフィルム又はシートに対し、ＪＩＳ  Ｋ７１２７に準拠して引張り試験を行い、５０％延伸させるために必要な力を評価した。また、ＩＳＯ５２７−１に準拠して引張り弾性率を評価した。それらの結果を表２に示す。【００５１】
＜評価３：成形試験＞
実施例１〜６及び比較例１〜１０のブリスターパック用積層体に、室温で深さ４．７５〜５．７５ｍｍの医薬品製剤のポケット部を成形した。成形機は、日本オートマチックマシン株式会社のハイスピード油圧プレス（ＨＹＰ５０５Ｈ）を用いた。プラグ材質は、粘度平均分子量５５０万の超高分子量ポリエチレン樹脂（製品名：ニューライト（商標）ＮＬ−Ｗ、作新工業株式会社）であり、プラグ径は１３ｍｍ、成形速度は２００ｍｍ／ｓとした。ここでは、成形される部位の周囲が圧を掛けながら固定された後、プラグ（凸部分）が設定された長さだけ押し出されることで、フィルムにドーム型の形が成形される。【００５２】
ここでは、成形したポケット部に割れやキズ、凹み等の外観不良が目視で発生していなかった場合を○とし、ドームの天井部分に凹み等の外観不良が発生した場合を△とし、また裂け、ピンホール等の欠陥が発生した場合を×とした。その結果を表２に示す。【００５３】
【表２】
2015194644.tif 000004
【００５４】
実施例１〜６から分かるように、成形補助層の静摩擦係数が低く、かつ５０％延伸時の力が小さい場合には、ポケット部を深く成形することができる。比較例１〜７を参照すると、摩擦が比較的小さくても、５０％延伸時の力が大きいものでは、成形不良が発生しやすいことがわかる。成形不良は、局所的に積層体が薄くなったことによりドーム天井部分に凹みが発生しているもので、割れやピンホールが発生する手前の状態と考えることができる。また比較例８から、５０％延伸時の力が小さくても摩擦が大きい場合には、５．００ｍｍの深さでも成形不良が発生することがわかる。
【産業上の利用可能性】
【００５５】
本発明のブリスターパック用積層体には、深いポケットを成形することができ、それを用いたブリスターパックは、比較的大きな医薬品製剤を、長期間安定（変質を抑制）した状態で保管することができる。
【符号の説明】
【００５６】
１    吸湿層付きのブリスターパック包装体
１０    ブリスターパック用積層体
２    基材層
３    アルミニウム層
４    吸湿層
４１    外スキン層
４２    中間層
４３    内スキン層
５    成形補助層
６    蓋材
６１    樹脂層
６２    アルミニウム層
１００    医薬品製剤
【図１】
2015194644.tif 000005
【図２】
2015194644.tif 000006
【国際調査報告】
2015194644.tif 000007
2015194644.tif 000008
2015194644.tif 000009
2015194644.tif 000010